(57)【特許請求の範囲】
【請求項１】
水と、着色料と、二つの第４級アンモニウム基を持つ化合物と、式［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオン、及びｎは３〜２０の整数である）で示される物質と、を含むことを特徴とするインキ組成物。
【発明の詳細な説明】
【０００１】
【発明の属する技術分野】
本発明はインキ組成物とその調製法、及びその使用法に関するものである。更に詳しく述べるならば、本発明はインキジェット印刷法に適した組成物に関するものである。
【０００２】
【従来の技術】
米国特許第５，０１９，１６６号では、染料、液状媒体、及び界面活性剤から成る、サーマルインキジェット印刷用組成物を開示している。このとき、界面活性剤は、ポリオキシアルキル化エーテル類、両末端に陰イオン基を持つフルオロチオアルキル類、アルキル＝アリールスルホナート（アリールスルホン酸アルキル）類、アルキルアミン第４級塩類、及びそれらの混合物から成るグループより選ばれるものである。また、開示されたインキ組成物をサーマルインキジェットプリンタより射出し、基材上に画像を印刷する方法も開示している。
【０００３】
米国特許第５，４０１，３０３号では、鮮明な輪郭を描く第１のインキと、界面エネルギーの低い第２のインキとの界面に見られるハロ効果が、第１のインキにある種のフルオロカーボン化合物類を添加することにより誘起されるものであるプロセスを開示している。この添加によっても、第１のインキによる輪郭の鮮明さは保たれる。
【０００４】
【発明が解決しようとする課題】
既知の組成物及びプロセスは、その意図した目的には適しているが、より改良されたインキ組成物が必要とされている。更に、異なった色のインキをすぐに印刷しても混色にじみが少ない又は無く、また潜在的に優れた特性を持つインキ組成物が必要とされている。更に、粘度がより低く、ｐＨ及び温度の変動に対してより安定した粘度を示し、また、好ましく低い粘度であるインキ組成物が必要とされている。また、貯蔵安定性に優れ、サーマルインキジェット印刷装置のスポンジ容器中で安定であるインキ組成物が必要とされている。サーマルインキジェットのプリントヘッド部に通常用いられる物質と、相互作用を及ぼしたり、不都合な反応を起こさないインキ組成物もまた必要とされている。更に、様々な紙に印刷しても、紙の歪みが少ない又は無く、常に安定した印刷品質を保てるインキ組成物が必要とされている。また、サーマルインキジェット印刷装置の再稼働の際に、装置内のインキの品質が損なわれないインキ組成物が必要とされている。鮮明なカラー印刷のできるインキ組成物もまた必要とされている。更に、より優れた耐水性、耐光性を示すインキ組成物が必要とされている。また、着色料として顔料を含むインキ組成物がフッ化物を含んでいる場合においても、混色にじみが少ない、染料含有インキ組成物が必要とされている。すべての色がより良好に印刷できるインキ組成物もまた必要とされている。更に、紙基材に印刷した場合、透き通りにくく、また、様々な基材上に印刷できる、インキ組成物が必要とされている。また、一般的に用いられるサーマルインキジェットプリントヘッドの素材を、劣化させにくいインキ組成物が必要とされている。
【０００５】
本発明の目的は、上記の長所を持つインキ組成物を提供することである。
【０００６】
【課題を解決するための手段】
本発明（又はその特有の実施の形態）の目的は、水と、着色料と、二つの第４級アンモニウム基を持つ化合物と、式［（Ｆ3Ｃ（Ｆ2Ｃ）nＣＨ＝ＣＨＣＨ2ＯＣＨ（ＯＨ）ＣＨ2）2ＮＣＨ2ＣＯＯ-］［Ｘ+］（ここで、Ｘはカチオン、及びｎは３〜２０の整数である）で示される物質と、を含むインキ組成物により達せられよう。
【０００７】
【発明の実施の形態】
本発明のインキは水性液状ビヒクルを含むものである。液状ビヒクルは、単独の水のみ、又は水と水に可溶な又は水と混和する有機成分との混合物であり、その有機成分は、例えば、エチレングリコール、プロピレングリコール、ジエチレングリコール類、グリセリン、ジプロピレングリコール類、ポリエチレングリコール類、ポリプロピレングリコール類、トリプロピレングリコール＝モノメチルエーテル、アミド類、エーテル類、尿素、尿素置換体、カルボン酸類及びその塩類、エステル類、アルコール類、有機スルフィド類、有機スルホキシド類、スルホン類（例えば、スルホラン）、アルコール誘導体類、カルビトール、ブチルカルビトール、セロソルブ、エーテル誘導体類、アミノアルコール類、ケトン類、Ｎ−メチルピロリドン、２−ピロリドン、シクロヘキシルピロリドン、ヒドロキシエーテル類、スルホキシド類、ラクトン類、高分子電解質類、メチル＝スルホニルエタノール、イミダゾール、及びその他の水に可溶又は水と混和する物質及びそれらの混合物である。水と水に可溶又は混和できる有機溶媒との混合物を液状ビヒクルとして用いる場合、水と有機溶媒の比率は、通常約１００：０〜約３０：７０、望ましくは約９７：３〜約４０：６０の範囲である。水以外の液状ビヒクル成分は通常、水（１００℃）以上の沸点をもつ湿潤剤として働く。本発明のインキ組成物中において、液状ビヒクルは通常インキの約６０〜約９５重量％、望ましくは約７０〜約９０重量％を占めるが、この範囲を越えても差支えない。
【０００８】
また、次の式で示される物質もインキ中に含まれる。
【０００９】
【化１】
0004122096.tif 000002
ここで、Ｘ+はカチオン、及びｎは約３〜約２０、望ましくは約４〜約１５、更に望ましくは約５〜約１１の整数である。適当なカチオンの例としては、（ＨＯ−ＣＨ2ＣＨ2）2ＮＨ2+、（ＨＯ−ＣＨ2ＣＨ2）3ＮＨ+、トリス（ヒドロキシメチル）アミノメタン＝ヒドロシトラート、プロトン化１，４−ジアザビシクロ［２．２．２］オクタン、等が挙げられる。この式で示される物質は、例えば、ニューヨーク州アーズレイ（ノースカロライナ州グリーンスボロ）、チバガイギーより、ロジン(LODYNE)  Ｐ−５０２として入手できる。この物質は、ｎに幅をもつ物質の混合物であり、その平均値は約９である。この式で示される物質はインキ中に効果的な又は必要な量含まれる。通常、インキの約０．１〜約１０重量％、望ましくは約０．２５〜約６重量％、より望ましくは約０．５〜約５重量％、更に望ましくは約１〜約４重量％であるが、この範囲を越えても差支えない。
【００１０】
また、本発明のインキ組成物には、二つの第４級アンモニウム基を持つ化合物も含まれる。その適当な例は、次のような一般式で示されるものであるが、それに限定されるものではない。
【００１１】
【化２】
0004122096.tif 000003
ここで、各Ｒ1、Ｒ2、Ｒ3、Ｒ4、Ｒ5、及びＲ6はそれぞれ、望ましくは炭素数１〜約６のアルキル基であり、これらのアルキル基は例えば水酸基、ハロゲン等で置換されていても良い。Ｒ7は望ましくは炭素数約２〜約１０のアルキレン基であり、これらのアルキレン基は例えば水酸基、ハロゲン等で置換されていても良い。Ａはアニオンである。適当なアニオンの例としては、水酸化物、ハロゲン、クエン酸、エチレンジアミン四酢酸、亜リン酸、等が挙げられるが、それらに限定されるものではない。二つの第４級アンモニウム基を持つ化合物の適当な例としては、Ｎ，Ｎ´−ヘキサメチレンビス（トリブチルアンモニウム）化合物、Ｎ，Ｎ´−ヘキサメチレンビス（トリメチルアンモニウム）化合物、等が挙げられる。具体的な例としては、次の化３に示す式で示される、Ｎ，Ｎ´−ヘキサメチレンビス（トリブチルアンモニウム＝ヒドロキシド）、及び、次の化４に示す式で示される、Ｎ，Ｎ´−ヘキサメチレンビス（トリメチルアンモニウム＝ブロミド）（別名  ヘキサメトニウム＝ブロミド）、等が挙げられる。
【００１２】
【化３】
0004122096.tif 000004
【化４】
0004122096.tif 000005
インキ中に含まれる二つの第４級アンモニウム基を持つ化合物は、必要な又は効果的な量であって、通常フッ化物１モル当たり約０．１〜約４モル、望ましくは約０．２５〜約２モル、更に望ましくは約０．５〜約１モルであるが、この範囲を越えても差支えない。二つのアンモニウム基を持つアンモニウム化合物は通常インキ中に約０．１〜約１０重量％、望ましくは約０．５〜約４重量％含まれるが、この範囲を越えても差支えない。
【００１３】
二つの第４級アンモニウム基を持つ化合物は、カルボン酸置換基をもつフッ化物と会合して、インキの貯蔵安定性を高めると考えられる。フッ化物と会合した二つの第４級アンモニウム基を持つ化合物は、イオン錯体を形成して油滴の格子エネルギーを減じることにより、インキ組成物中の油滴（リポソーム、liposome）が大きくなって相分離を起こすのを防ぐと考えられる。更に、油滴の曲率半径を大きくさせ、インキの粘度を高める原因となる大きな油滴より、小さな油滴を安定化すると推測される。
【００１４】
【発明の実施の形態】
望ましい実施の形態において、本発明のインキ組成物には、イミダゾールが含まれていない。本発明の実施の形態の少数の例においては、フッ化物を含むインキの貯蔵安定性を高めるため、イミダゾールが用いられている。イミダゾールはサーマルインキジェットのプリントヘッドに一般に用いられる多くの素材を劣化させるため、本発明のこの実施の形態におけるインキは、プリントヘッドの素材にとって好都合である。
【００１５】
他の望ましい実施の形態において、本発明のインキ組成物には、トリプロピレングリコール＝モノメチルエーテルが含まれている。この場合、トリプロピレングリコール＝モノメチルエーテルは、インキ中に必要な又は有効な量、通常約１５重量％まで、望ましくは約１０重量％まで含まれるが、この範囲を越えても差支えない。この物質は浸透剤として作用し、インキの貯蔵安定性を高めると考えられる。
【００１６】
本発明の他の特に望ましい実施の形態においては、インキ中には、ポリエチレンオキシド（ポリエチレングリコール）添加剤と共にトリプロピレングリコールが含まれている。
【００１７】
また、本発明のインキ組成物には着色料が含まれている。染料類、顔料類、及びそれらの混合物等、適当であればいかなる着色料も用いることができる。
【００１８】
適当な染料又は染料混合物は、インキの液状ビヒクルに可溶な、アシッド染料、ダイレクト染料、リアクティブ染料等であり、水溶性のアニオン染料が望ましい。
【００１９】
本発明のインキに用いられる、適当な染料の例としては、リアクティブ  レッド  １８０染料（例えば、ロードアイランド州コベントリー、ヘキストより、デュアシン  ブリリアント  レッド(DUASYN BRILLIANT RED)  Ｆ３Ｂ  ＳＦ  ＶＰ２１８として入手可）、アシッド  レッド  ５２染料（例えば、ニュージャージー州エルムウッドパーク、トリコン  カラーズ(Tricon Colors) より入手可）、アシッド  エロー  ２３染料（例えば、ロードアイランド州コベントリー、ヘキストより、デュアシン  アシッド  イエロー  ＸＸ−ＳＦ  ＶＰ４１３として入手可）、アシッド  エロー  １７染料（例えば、ニュージャージー州エルムウッドパーク、トリコン  カラーズより入手可）、アシッド  ブルー  ９染料、ダイレクト  ブルー  １９９染料（例えば、マサチューセッツ州デイトン、ゼネカカラーズ(Zeneca Colors) より、プロジェット  シアン(PROJET CYAN)   １として入手可）、ダイレクト  エロー  １３２染料（例えば、マサチューセッツ州デイトン、ゼネカ  カラーズより、プロジェット  イエロー  １Ｇとして入手可）、リアクティブ  レッド  １８０染料（例えば、マサチューセッツ州デイトン、ゼネカ  カラーズより、プロジェット  マゼンタ  １Ｔとして入手可）、及びそれらの混合物である。ある実施の形態においては、リアクティブ  レッド  １８０染料とアシッド  レッド  ５２染料の混合物が用いられている。特に、ある実施の形態のインキには、この染料混合物の他、更にベタイン及びブチルカルビトールの混合物も含まれている。また、この染料混合物を含む他の実施の形態においては、更にトリプロピレングリコール＝モノメチルエーテル及び重合体ポリエチレンオキシド（ポリエチレングリコール）添加剤を含んでいる。別の実施の形態において、インキにはアシッド  エロー  ２３染料とアシッド  エロー  １７染料の混合物が含まれている。特にある実施の形態のインキには、この染料混合物の他、更にベタイン及びブチルカルビトールの混合物も含まれている。フッ化物及び一つ以上の前記染料成分を含む、本発明のインキは、これらの染料とフッ化物が相溶性であるため非常に保存安定性に優れている。更に、このインキは、プリントヘッド装置を劣化させず、耐水性、耐光性に優れ、光学濃度が高く、彩色性に優れている。
【００２０】
本発明のインキに用いられる、適当な顔料の例としては、チャネルブラック、ファーネスブラック、ランプブラック等の、様々なカーボンブラック類が挙げられる。着色顔料には、レッド、グリーン、ブルー、ブラウン、マゼンタ、シアン、及びイエロー、及びそれらの混合物の微粒子が含まれる。
【００２１】
特に望ましい実施の形態において、インキにはリアクティブ  レッド  １８０染料（例えば、ロードアイランド州コベントリー、ヘキストより、デュアシン  ブリリアント  レッド  Ｆ３Ｂ  ＳＦ  ＶＰ  ２１８として入手可）とアシッドレッド  ５２染料（例えば、ニュージャージー州エルムウッドパーク、トリコン  カラーズより入手可）の混合物が含まれている。また、ある実施の形態のインキには、この染料混合物の他、ベタイン及びブチルカルビトールの混合物も含まれている。また、この染料混合物を含む他の実施の形態においては、更にトリプロピレングリコール＝モノメチルエーテル及び重合体ポリエチレンオキシド添加剤を含んでいる。
【００２２】
また、別の特に望ましい実施の形態においては、インキにはアシッド  エロー２３染料（例えば、ロードアイランド州コベントリー、ヘキストより、デュアシン  アシッド  イエロー  ＸＸ−ＳＦ  ＶＰ４１３として入手可）とアシッドエロー  １７染料（例えば、ニュージャージー州エルムウッドパーク、トリコン  カラーズより入手可）の混合物が含まれている。また、ある実施の形態のインキには、この染料混合物の他、ベタイン及びブチルカルビトールの混合物も含まれている。
【００２３】
インキ組成物は、一般的にサーマルインキジェット印刷法での使用に適した粘度である。室温（約２５℃）においては通常、インキの粘度は約５センチポアズ以下、望ましくは約１〜約３センチポアズであるが、この範囲を越えても差支えない。
【００２４】
本発明のインキ組成物は、適当な又は望ましいｐＨに調整できる。サーマルインキジェット印刷法の、幾つかの実施の形態において、ｐＨ値は通常約８〜約９．５、望ましくは約８．０〜約９．０、更に望ましくは約８．５〜約９．０であるが、この範囲を越えても差支えない。
【００２５】
本発明はまた、本発明のインキ組成物をインキジェット印刷装置に用い、インキの微細液滴を発生させて基材上に画像パターンを射出する方法をその目的としている。特に望ましい実施の形態では、印刷装置において、ノズル中のインキを画像パターンに従って選択的に加熱し、これによりインキの微細液滴を発生させて画像パターンに沿って射出する、サーマルインキジェット法を用いている。ゼロックス（登録商標）４０２４紙等の普通紙、罫線付きノート紙、ボンド紙、シャープ社のシリカコート紙やＪｕＪｏ紙等のシリカコート紙、透明画基材、織物、繊維製品、プラスチック類、高分子フィルム、金属などの無機基材や木材等、基材として適当であれば、いかなるものも使用できる。望ましい実施の形態では、普通紙のような多孔性又はインキを吸収し易い基材に印刷を行っている。
【００２６】
【実施例】
実施例１．
以下の成分を混合してインキ組成物を調製した。
【００２７】
【表１】
0004122096.tif 000006
このように調製されたインキ組成物は、２５℃における粘度が６．５６センチポアズ、２４．３℃におけるｐＨが８．６２、及び表面張力が１９．６ダイン／センチメートルであった。
【００２８】
このインキ組成物を、ヒューレットパッカード(Hewlett-Packard) １６００Ｃサーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００２９】
実施例２．
以下の成分を混合してインキ組成物を調製した。
【００３０】
【表２】
0004122096.tif 000007
【化５】
0004122096.tif 000008
このように調製されたインキ組成物は、２５℃における粘度が２．８１センチポアズ、２５．４℃におけるｐＨが８．９０、表面張力が２２．８ダイン／センチメートル、及び電気伝導率が６．８５ミリモー（ミリジーメンス）であった。
【００３１】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００３２】
実施例３．
以下の成分を混合してインキ組成物を調製した。
【００３３】
【表３】
0004122096.tif 000009
【化６】
0004122096.tif 000010
このように調製されたインキ組成物は、２５℃における粘度が２．９２センチポアズ、２５．５℃におけるｐＨが８．８５、表面張力が２１．６ダイン／センチメートル、及び電気伝導率は３．８５ミリモーであった。
【００３４】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００３５】
実施例４．
以下の成分を混合してインキ組成物を調製した。
【００３６】
【表４】
0004122096.tif 000011
【化７】
0004122096.tif 000012
このように調製されたインキ組成物は、２５℃における粘度が２．９７センチポアズ、２５．２℃におけるｐＨが８．９９、表面張力が２３．８ダイン／センチメートル、及び電気伝導率が２．８２ミリモーであった。
【００３７】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００３８】
実施例５．
以下の成分を混合してインキ組成物を調製した。
【００３９】
【表５】
0004122096.tif 000013
得られたインキ組成物は次に、１．２μｍ孔径の４７ｍｍのゲルマンフィルタ(Gelman filter) を用い、１０ポンド／平方インチ（７０３．７０ｇ／ｃｍ2）の圧力でろ過した。こうして調製されたインキ組成物は、２５℃における粘度が２．４９センチポアズ、２５℃におけるｐＨが９．０２、及び表面張力が２７．１ダイン／センチメートルであった。
【００４０】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００４１】
実施例６．
以下の成分を混合してインキ組成物を調製した。
【００４２】
【表６】
0004122096.tif 000014
【化８】
0004122096.tif 000015
得られたインキ組成物は次に、１．２μｍ孔径の４７ｍｍのゲルマンフィルタを用い、１０ポンド／平方インチ（７０３．７０ｇ／ｃｍ2）の圧力でろ過した。こうして調製されたインキ組成物は、２５℃における粘度が２．１５センチポアズ、２５℃におけるｐＨが８．８０、及び表面張力が２６．８ダイン／センチメートルであった。
【００４３】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００４４】
実施例７．
以下の成分を混合してインキ組成物を調製した。
【００４５】
【表７】
0004122096.tif 000016
得られたインキ組成物は次に、１．２μｍ孔径の４７ｍｍのゲルマンフィルタを用い、１０ポンド／平方インチ（７０３．７０ｇ／ｃｍ2）の圧力でろ過した。こうして調製されたインキ組成物は、２５℃における粘度が２．５２センチポアズ、２５℃におけるｐＨが８．９５、及び表面張力が２６．６ダイン／センチメートルであった。
【００４６】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００４７】
実施例８．
蒸留水５９．４ｇに、１，４−ジアザビシクロ［２．２．２］オクタン（ウィスコンシン州ミルウォーキー、アルドリッチ  ケミカル社、Ｄ２，７８０−２）を１９．８ｇ、クエン酸（アルドリッチ  ケミカル社、Ｃ８，３１５−５）を７．８ｇ、ヘキサメトニウム＝ブロミド水和物（アルドリッチ  ケミカル社、２１，９６７−３）を１３．２ｇ、及びロジン  Ｐ−５０２（フッ化物を１４．９重量％含有）（ニューヨーク州アーズレイ（ノースカロライナ州グリーンスボロ）、チバガイギー）を１９９．８ｇ加えた。この混合物を１５分間撹拌した。この時、その粘度は２５℃において６．１０センチポアズであった。この混合物から２５ｇを取って３０ｇのバイアルに入れ、２０キロヘルツに設定した５５０  ＳＯＮＩＣ  ＤＩＳＭＥＭＢＲＡＴＯＲ（フィッシャー  サイエンティフィク社(Fisher Scientific Co.)）にセットし、目盛り５の出力で３０秒毎にオン／オフを繰り返しながら６０分間、ロジン  Ｐ−５０２を超音波照射した。得られた無色の混合物は、２５℃における粘度が３．５７センチポアズ、２５℃におけるｐＨが９．１６、電気伝導率が７．６２ミリモー、及び表面張力が２８．９ダイン／センチメートルであった。
【００４８】
実施例９．
以下の成分を混合してインキ組成物を調製した。
【００４９】
【表８】
0004122096.tif 000017
得られたインキ組成物は、２５℃における粘度が４．３８センチポアズ、２５℃におけるｐＨが８．８３、及び表面張力が２１．３ダイン／センチメートルであった。
【００５０】
実施例１０．
以下の成分を混合してインキ組成物を調製した。
【００５１】
【表９】
0004122096.tif 000018
【化９】
0004122096.tif 000019
得られたインキ組成物は、２５℃における粘度が３．０４センチポアズ、２０℃におけるｐＨが８．９９、電気伝導率が７．３６ミリモー、及び表面張力が３２．２ダイン／センチメートルであった。
【００５２】
実施例１１．
インキ組成物を次のようにして調製した。脱イオン水４６．４ｇに、殺生物剤ダウイシル  １５０／２００（ミシガン州ミッドランド、ダウ  ケミカル社）を０．１６７ｇ、分子量１８，５００の、下記化１０に示す構造式で示される、ポリエチレンオキシド＝ビスフェノールＡ誘導体（ポリサイエンシス社）を０．０８３３ｇ、トリプロピレングリコール＝モノメチルエーテル（ダウ  ケミカル社、ダウアノール  ＴＰＭ）を２０．００ｇ、プロジェット  マゼンタ  １Ｔ染料溶液（固体状染料を１０重量％含む溶液）（マサチューセッツ州デイトン、ゼネカ  カラーズ）を４１．６７ｇ、アシッド  レッド  ５２染料溶液（固体状染料を１０重量％含む溶液）（ニュージャージー州エルムウッドパーク、トリコン  カラーズ）を８．３３ｇ、及び更に脱イオン水９．９０ｇを加えた。この混合物を実施例８に示された方法で超音波処理した。この溶液に、１，４−ジアザビシクロ［２．２．２］オクタン（ウィスコンシン州ミルウォーキー、アルドリッチケミカル社、Ｄ２，７８０−２）を３．３０ｇ、クエン酸（アルドリッチ  ケミカル社）を１．３ｇ、ヘキサメトニウム＝ブロミド水和物（アルドリッチ  ケミカル社、２１，９６７−３）を２．２ｇ、及びロジン  Ｐ−５０２（フルオロカーボンを１４．９重量％含む溶液）（チバガイギー）を３３．３ｇ加えた。得られたマゼンタのインキ組成物を次に、１．２μｍ孔径の４７ｍｍのゲルマンフィルタを用い、１０ポンド／平方インチ（７０３．７０ｇ／ｃｍ2）の圧力で、５５秒以上の時間をかけてろ過した。このようにして調製されたインキ組成物は、２５℃における粘度が４．３４センチポアズ、２５℃におけるｐＨが８．５６、電気伝導率が８．４６ミリモー、及び表面張力が２４．６ダイン／センチメートルであった。
【００５３】
【化１０】
0004122096.tif 000020
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００５４】
実施例１２．
実施例１１で示された方法とほぼ同様にして、インキ組成物を調製した。異なる点は、最初の脱イオン水の量を４６．４ｇから３８．１ｇに変更し、プロジェット  マゼンタ  １Ｔ及びアシッド  レッド  ５２染料に代えて、プロジェットシアン  １染料溶液（固体状染料を１０重量％含む染料溶液）（ゼネカ  カラーズ）を５８．３３ｇ用いたことである。得られたシアンのインキ組成物を次に、１．２μｍ孔径の４７ｍｍのゲルマンフィルタを用い、１０ポンド／平方インチ（７０３．７０ｇ／ｃｍ2）の圧力で、６５秒以上の時間をかけてろ過した。このようにして調製されたインキ組成物は、２５℃における粘度が３．７２センチポアズ、２５℃におけるｐＨが８．７９、電気伝導率が７．０７ミリモー、及び表面張力が１８．８ダイン／センチメートルであった。
【００５５】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。
【００５６】
実施例１３．
実施例１１で示された方法とほぼ同様にして、インキ組成物を調製した。異なる点は、最初の脱イオン水の量を４６．４ｇから３８．１ｇに変更し、プロジェット  マゼンタ  １Ｔ及びアシッド  レッド  ５２染料に代えて、プロジェットイエロー  １Ｇ染料溶液（固体状染料を７．５重量％含む染料溶液）（マサチューセッツ州デイトン、ゼネカ  カラーズ）を３３．３ｇ及びアシッド  エロー１７染料（固体状染料を１０重量％含む染料溶液）（ニュージャージー州エルムウッドパーク、トリコン  カラーズ）を２５．０ｇ、用いたことである。得られた黄色のインキ組成物を次に、１．２μｍ孔径の４７ｍｍのゲルマンフィルタを用い、１０ポンド／平方インチ（７０３．７０ｇ／ｃｍ2）の圧力で、５０秒以上の時間をかけてろ過した。このようにして調製されたインキ組成物は、２５℃における粘度が４．４６センチポアズ、２５℃におけるｐＨが８．６２、電気伝導率が７．８１ミリモー、及び表面張力が２０ダイン／センチメートルであった。
【００５７】
このインキ組成物を、ヒューレットパッカード  １６００Ｃ  サーマルインキジェットプリンタで用いて、ゼロックス  ４０２４  ＤＰ紙、及びゼロックス  イメージ  シリーズ  エリート紙上に印刷を行った。得られた印刷画像は混色にじみが少なく、ＭＦＬＥＮ値は５であった。